(57)【要約】【課題】発光ダイオードと蛍光体からなる照明装置において、ぎらつきのない、かつ、発光効率の高い照明装置を実現する。【解決手段】上記目的は、発光ダイオード１３と、発光ダイオード１３からの出射光を吸収して発光し、導光体機能を有する透明セラミック蛍光体８と、透明セラミック蛍光体８の周囲を覆う反射シート９をそなえ、透明セラミック蛍光体８は、発光ダイオード１３から出射光が入射する入射面と光が出射する出射面を備え、透明セラミック蛍光体８は、光の入射面および出射面以外は反射シート９によって覆われていることを特徴とする発光ダイオード照明装置、によって実現することが出来る。【選択図】図１
2013239318.tif 000002
【特許請求の範囲】
【請求項１】
発光ダイオードと、前記発光ダイオードからの出射光を吸収して発光し、導光体機能を有する透明セラミック蛍光体と、前記透明セラミック蛍光体の周囲を覆う反射シートを備え、
前記透明セラミック蛍光体は、前記発光ダイオードから出射光が入射する入射面と、前記透明セラミック蛍光体から光が出射する出射面を備え、
前記透明セラミック蛍光体は、前記入射面および前記出射面以外は前記反射シートによって覆われていることを特徴とする発光ダイオード照明装置。
【請求項２】
発光ダイオードからの出射光が入射する入射面を有する導光体と、前記導光体からの出射光で励起されて発光する透明セラミック蛍光体とが積層体を構成して配置し、
前記導光体と前記透明セラミック蛍光体の積層体は、前記発光ダイオードからの入射面と、前記透明セラミック蛍光体からの光の出射面を除いて、前記反射シートによって覆われていることを特徴とする発光ダイオード照明装置。
【請求項３】
請求項１又は２において、前記透明セラミック蛍光体からの前記出射面に拡散シートを配置することを特徴とする発光ダイオード照明装置。
【請求項４】
請求項１乃至３のいずれかにおいて、前記反射シート内部に粒子状蛍光体が混合されている、または、前記反射シート表面に粒子状蛍光体からなる蛍光膜が形成されていることを特徴とする発光ダイオード照明装置。
【請求項５】
請求項３において、前記拡散シート内部に粒子状蛍光体が混合されている、または、拡散シート表面に粒子状蛍光体からなる蛍光膜が形成されていることを特徴とする発光ダイオード照明装置。
【請求項６】
請求項１乃至５のいずれかにおいて透明セラミック蛍光体が、Ｙ３−ｘＡｌ５Ｏ１２：Ｃｅｘ（0.00005≦ｘ≦0.1）を主成分とすることを特徴とする発光ダイオード照明装置。
【請求項７】
請求項１乃至５のいずれかにおいて前記透明セラミック蛍光体が、Ｙ2−ｘＯ3：Ｅｕｘ（0.00005≦ｘ≦0.1）を主成分とすることを特徴とする発光ダイオード照明装置。
【請求項８】
請求項４または５において、前記粒子状蛍光体が、ＣａＡｌＳｉＮ３：Ｅｕを主成分とすることを特徴とする発光ダイオード照明装置。
【請求項９】
請求項１乃至５のいずれかにおいて前記発光ダイオードが青色または、近紫外線または紫外線を発光することを特徴とする発光ダイオード照明装置。
【請求項１０】
請求項１乃至５のいずれかにおいて前記透明セラミック蛍光体において、蛍光体を励起する発光ダイオード光の入射面の面積（ＳＥ）に対して、白色光出射面の面積（ＳＷ）がＳＷ／ＳＥ≧５であることを特徴とする発光ダイオード照明装置。
【発明の詳細な説明】
【技術分野】
【０００１】
本発明は、照明装置に関し、特に、青色発光ダイオードや紫外発光ダイオードと蛍光体を備えて構成された照明装置に適用して有効な技術に関するものである。
【背景技術】
【０００２】
照明光源として蛍光灯が広く用いられているが、有害物質である水銀を用いていることや寿命が短いなどの短所がある。このため近年では、有害物質を用いていない、長寿命、発光効率が高いなどの特徴から白色ＬＥＤ（Light Emitting Diode）を用いた照明光源が使用されるようになってきている。白色ＬＥＤを用いた照明においてはこのほかにも次のような利点がある。
【０００３】
（１）直流駆動が可能であるため従来の交流駆動の蛍光灯で発生するちらつきが無く目に優しい。（２）ＬＥＤを用いた照明においては従来の蛍光灯に比べて紫外線の発生量が少なく、人体への影響が少なく、材料劣化を抑えることができる。（３）従来の蛍光灯でも用いられているガラスを使用しないため、万が一天井から落下しても危険が少ない。
【０００４】
このような特徴から、発光ダイオード（ＬＥＤ）を光源に用いて構成された発光素子は、家庭照明をはじめとする照明用や、液晶表示素子のバックライト用など、次世代の照明光源として注目され、近年盛んに研究と開発とが進められている。
【０００５】
ＬＥＤ発光素子を用いて白色光を得る方式としては、
（１）光の３原色である赤色（Ｒ：Red）、緑色（Ｇ：Green）、および青色（Ｂ：Blue）の３色の発光をそれぞれ実現する３種のＬＥＤを組み合わせて白色光を得る方式、
（２）青色発光する青色ＬＥＤを励起源として使用し、黄色発光蛍光体や緑色、赤色等の発光蛍光体を励起することによって光源の青色光と蛍光体の発光色の混合により白色光を得る方式、
（３）４１０ｎｍより短波長の近紫外領域に発光ピークを有する紫外（ＵＶ：Ultra Violet）発光ＬＥＤを励起源として使用し、赤発光蛍光体、緑発光蛍光体、および青発光蛍光体を励起することによって赤青緑３色の光を得、これらを混合させて、白色を得る方式、
の３つの方式が知られている。
【０００６】
図２には上記（２）の方式のＬＥＤの構造を示す。青色ＬＥＤチップ１はワイヤ２によりリードフレーム３に接続されており、外部駆動回路よりリードフレーム３に電力を供給することにより青色ＬＥＤチップ１を点灯する。青色ＬＥＤチップ１は、ヒートシンク７に接着されており、発光時のチップ発熱を外部に逃がすことによりチップ温度の上昇を下げ、発光を安定化させている。
【０００７】
また、青色ＬＥＤチップ１は、蛍光体粒子６を混合した封止樹脂５により、ケース4内に封止されている。青色ＬＥＤチップからの青色光により蛍光体粒子６が励起され、黄色や赤、緑色等を発光する。これら蛍光体粒子６からの発光色と、青色ＬＥＤチップ１からの青色光が混合され、白色光がＬＥＤより放射される。
【０００８】
本構造に用いられる蛍光体粒子６は、可視光に対して不透明であり、光を散乱させる。そのため、封止樹脂５内の蛍光体粒子６は、青色ＬＥＤチップ１からの青色光や隣接する蛍光体粒子からの発光を散乱させるため、青色ＬＥＤチップ1や蛍光体粒子６からの発光は散乱によるエネルギ損失を受けやすく、白色ＬＥＤとしての発光効率低下が避けられない。
【０００９】
本構造に対して、発光効率を向上する方法として、図３に示したような透明セラミック蛍光体を用いる方法が提案されている（特許文献１）。本発明では、透明性の高いセラミック蛍光体を用いるため光散乱が低減化されるため発光効率が向上する。
【００１０】
しかし、図２や図３に示した構造では、蛍光体粒子６または透明セラミック蛍光体８は青色ＬＥＤチップ１の近傍に配置されているため点灯時に高温となる青色ＬＥＤチップの熱の影響を受ける。一般的に蛍光体の発光強度は温度に依存し、周辺温度の上昇につれて発光強度は低下するとともに寿命特性も悪化する。
【００１１】
また、これらのＬＥＤ発光素子からの光は、1ｍｍ２程度以下の小さい面積をもつＬＥＤチップから発光されるためスポット状発光であり、照明装置に用いた場合には光を直接覗き込むとギラギラ感を感ずる。
【００１２】
このギラギラ感を解消するため、導光体を利用した構造により出射面積を広げる工夫がなされる。図４に示したような導光体１０を反射シート９で覆った構造や、さらに図５に示したように出射面に拡散シート１２を配置する構造である。
【００１３】
白色ＬＥＤ１１からの放射光は導光体に入射後、反射シート９と拡散シート１２の間を、反射を繰り返して導光体１０内を進行し、最終的に拡散シートより照明装置外に出射される。この場合でも、図２に示した構造の白色ＬＥＤを光源として用いられている。そのため、蛍光体粒子６は青色ＬＥＤチップ１の近傍に配置されているため点灯時に高温となる青色ＬＥＤチップの熱の影響を受ける。一般的に蛍光体の発光強度は温度に依存し、周辺温度の上昇につれて発光強度は低下するとともに寿命特性も悪化する。
【先行技術文献】
【特許文献】
【００１４】
【特許文献１】特願２００７−５０５８７１号公報
【発明の概要】
【発明が解決しようとする課題】
【００１５】
本発明の課題は、高発光効率ＬＥＤ照明の実現と、蛍光膜における光散乱低減および温度上昇による蛍光体の発光強度の低下を防ぐとともに、照明装置として用いた際のぎらぎら感低減などの照明の質の向上を実現することである。
【課題を解決するための手段】
【００１６】
上記課題を解決するため、少なくとも一種類の蛍光体として、透明セラミック蛍光体を用いることで、高輝度化とぎらぎら感の低減を実現した。蛍光体励起用の青色、近紫外または紫外線を発光するＬＥＤからの光は本セラミック蛍光体の狭面から入射され、本セラミック蛍光体を導光しながら蛍光体を励起発光させる構造である。そのため点灯時に発熱しているＬＥＤと透明セラミック蛍光体との近接部分が少ないため、熱による蛍光体の輝度低下を最低限に抑えることが可能となる。
【００１７】
本願において開示される発明のうち、代表的なものの概要を簡単に説明すれば、次のとおりである。本発明による照明装置は、例えば図１に示すように、少なくとも蛍光体励起用ＬＥＤ１３、透明セラミック蛍光体８、反射シート９から構成され、透明セラミック蛍光体８のもつ面のうち、ＬＥＤ光の入射面および白色光放出面以外の面が反射シートに覆われていることを特徴とする。
【発明の効果】
【００１８】
本願において開示される発明のうち、代表的なものによって得られる効果を簡単に説明すれば以下のとおりである。
【００１９】
青色、近紫外線または紫外線発光ＬＥＤを蛍光体励起光源として用い、本ＬＥＤの出射面に透明セラミック蛍光体が配置され、透明セラミック蛍光体のＬＥＤ光入射面と、白色光出射面を除いた面には反射シートが配置されている。ＬＥＤからの励起光は透明セラミック蛍光体と反射シートの間を反射しながら進行し、透明セラミック蛍光体を励起して発光させる。特に青色発光ＬＥＤを用いた場合には、この蛍光体発光と蛍光体に吸収されずに外部に出射されるＬＥＤからの青色光とが混合されることで白色光が実現される。
【００２０】
本構造では、従来の不透明な粉体蛍光体を用いず、透明なセラミック蛍光体を用いるため光の散乱低減効果により蛍光体の発光効率が向上する。また、透明セラミック蛍光体において、励起用ＬＥＤ光の入射面の面積（ＳＥ）に対して、白色光出射面の面積（ＳＷ）がＳＷ＞ＳＥとなっているためセラミック蛍光体とＬＥＤとが近接する部分が少ないため、ＬＥＤからの熱の影響が少なく、温度上昇によるセラミック蛍光体の輝度低下を抑えることが可能となり、高効率な照明装置を実現することができる。
【図面の簡単な説明】
【００２１】
【図１】本発明の一実施の形態である照明装置の断面図である。
【図２】従来例による白色ＬＥＤの構造を説明する図である。
【図３】従来例による白色ＬＥＤを用いた照明装置の例を示す図である。
【図４】従来例による白色ＬＥＤを用いた照明装置の他の例を示す図である。
【図５】従来例による白色ＬＥＤを用いた照明装置のさらに他の例を示す図である。
【図６】本発明による透明セラミック蛍光体と反射シートからなる照明装置を示す斜視図である。
【図７】本発明による透明セラミック蛍光体と反射シート、拡散シートからなる照明装置を示す斜視図である。
【図８】本発明による蛍光体塗布反射シートからなる照明装置を示す斜視図である。
【図９】蛍光体塗布反射シートの構造を示す模式的な断面図である。
【図１０】本発明による蛍光体塗布拡散シートからなる照明装置を示す斜視図である。
【図１１】蛍光体塗布拡散シートの構造を示す模式的な断面図である。
【図１２】本発明による透明セラミック蛍光体と導光体、反射シートからなる照明装置の断面図である。
【図１３】本発明における他の照明装置の構造を示す斜視図である。
【図１４】本発明におけるさらに他の照明装置の構造を示す斜視図である。
【図１５】本発明におけるさらに他の照明装置の構造を示す斜視図である。
【図１６】本発明における実施例で使用した照明装置の構造の一例を示す斜視図である。
【図１７】Ｒａ＝７０の際の発光スペクトルの一例を示す図である。
【図１８】本実施例の一例と比較例における発光効率の比較を示す図である。
【図１９】Ｒａ＝８０の際の発光スペクトルの一例を示す図である。
【図２０】本実施例の一例と比較例における発光効率の比較を示す図である。
【図２１】本実施例の一例と比較例における発光効率の比較を示す図である。
【図２２】本発明における他の実施例で使用した照明装置の構造の例を示す断面図である。
【発明を実施するための形態】
【００２２】
以下、本発明の実施の形態を図面に基づいて詳細に説明する。本実施の形態を説明するための全図において同一機能を有するものは原則として同一の符号を付し、その繰り返しの説明は省略する。
【００２３】
代表例として図６の構造について説明する。蛍光体励起源となるＬＥＤとしては、ＧａＮ系，ＩｎＧａＮ系、ＡｌＩｎＧａＮ系等の青色、近紫外線や紫外線発光ダイオードなどを用いる。また、場合によっては凹面鏡構造を有した反射型ＬＥＤを用いることも可能である。必要に応じて蛍光体励起源ＬＥＤの表面にはレンズ構造を配置することも可能である。
【００２４】
透明セラミック蛍光体としては、Ｙ３Ｏ５Ｏ１２や（Ｙ，Ｇｄ）３（Ａｌ，Ｇａ）５Ｏ１２等の組成で示されるいわゆるＹＡＧ系材料を母体結晶とし、Ｃｅ、Ｙｂ，Ｎｄ，Ｔｍを発光センターとする系やＹ２Ｏ３や（Ｙ，Ｇｄ）２Ｏ３等の組成で示されるいわゆるイットリア系材料を母体結晶とし、Ｅｕ、Ｓｃ，Ｙｂ，Ｌｕ，Ｄｙ，Ｅｒ，Ｔｍを発光センタとする材料を用いることができる。
【００２５】
透明セラミック蛍光体は、公知の加圧焼成する透明セラミック蛍光体製造方法を用いて作製することが可能であり、原料としては、例えば酸化イットリウム、酸化ガドリニウム、酸化アルミニウム、酸化ガリウム、及び発光センターイオンを含む酸化物などを原料として用いることが可能である。発光センターの濃度は0.00005−0.1molが好ましい。なおこの際の濃度は、一例として示せば、（Ｙ１−ｘＣｅｘ）３Ａｌ５Ｏ１２におけるｘの値を表記したものである。
【００２６】
この透明セラミック蛍光体において、蛍光体励起用ＬＥＤ発光入射面と白色光放出面以外の面には反射シートが形成される、反射シートとしては、拡散反射を用いた白色ＰＥＴフィルムや、銀蒸着膜を用いた鏡面反射型フィルムを用いることが可能であり、必要に応じて二酸化チタン等の白色粒子を含むインクをスクリーン印刷等の方法で形成することも可能である。
【００２７】
さらに図７のように必要に応じてセラミック蛍光体の白色発光面側に拡散シートを配置することもある。また、蛍光体励起用ＬＥＤと透明セラミックとの光結合のため、両者の間にマッチングオイルや透明樹脂を構成する場合もある。透明セラミック蛍光体において、蛍光体励起用ＬＥＤの熱による温度上昇に起因する発光強度低下を少なくするため、蛍光体励起用ＬＥＤ光の入射面の面積（ＳＥ）に対して、白色光出射面の面積（ＳＷ）がＳＥ＜ＳＷ  であることが好ましい。
【００２８】
さらに白色光の色温度、演色性の向上のために他の色の蛍光体を組み合わせることも可能であり、この場合には通常の粒子状の蛍光体を用いた蛍光体を反射シートに形成する。
この際、図８および９に示したように反射シート表面に蛍光膜を形成したり、反射シート内部に蛍光体を分散させる。
【００２９】
使用する蛍光体としては、ＹＡＧ：Ｃｅ（Ｙ３Ａｌ５Ｏ１２：Ｃｅ）の他、Ｔｂ３Ａｌ５Ｏ１２：Ｃｅ、Ｌｕ３Ａｌ５Ｏ１２：Ｃｅ、Ｃａ（Ｓｉ，Ａｌ）１２（Ｏ，Ｎ）16：Ｅｕ，（Ｓｉ，Ａｌ）６（Ｏ，Ｎ）８：Ｅｕ、ＣａＡｌＳｉＮ3：Ｅｕ、ＣａＳ：Ｅｕ、ＳｒＳ：Ｅｕ、ＺｎＳ：Ｃｕ、Ａｌ、ＳｒＧａ２Ｓ４：Ｅｕ、ＣａＧａ２Ｓ４：Ｅｕ、（Ｓｒ，Ｃａ，Ｂａ）ＳｉＯ４：Ｅｕ、（Ｓｒ，Ｃａ，Ｂａ）３ＳｉＯ５：Ｅｕ、ＣａＳｃ２Ｏ４：Ｃｅ，Ｃａ3Ｓｃ２Ｓｉ３Ｏ１２：Ｃｅ、Ｃａ８ＭｇＳｉ４Ｏ１６Ｃｌ２：Ｅｕ、ＳｒＡｌ２Ｏ４：Ｅｕなどを用いることが可能である。照明装置の発光効率と演色性との設計値により、これら蛍光体を適宜混合して用いることも可能である。
【００３０】
さらに近紫外線や紫外線発光ＬＥＤを励起用ＬＥＤに用いる場合には、ＢａＭｇＡｌ１０Ｏ１７:Ｅｕ，Ｍｎ、ＢａＭｇ２Ａｌ１６Ｏ２７：Ｅｕ，Ｍｎ、（ＭｇＣａＳｒＢａ）Ｓｉ２Ｏ２Ｎ２：Ｅｕ、Ｌａ２Ｏ２Ｓ：Ｅｕ、（Ｂａ，Ｓｒ）ＭｇＡｌ１０Ｏ１７：Ｅｕ、（Ｂａ，Ｓｒ，Ｃａ，Ｍｇ）１０（ＰＯ４）６Ｃｌ２：Ｅｕ、Ｓｒ５（ＰＯ４）３Ｃｌ：Ｅｕ、ＺｎＳ：Ａｇ、ＺｎＳ：Ａｇ，Ａｌなど一般的な紫外励起用蛍光体を用いることもできる。
【００３１】
これら粒子状蛍光体をシリコーン樹脂、エポキシ樹脂等の透明樹脂内に分散した膜を反射シート上に形成する。蛍光体と熱硬化前のこれら透明樹脂との混合液を作製する。蛍光体の混合液に対する重量濃度が５〜５０ｗｔ％となるように秤量し、脱泡攪拌器等を用いて均一な混合液を作製する。この蛍光体混合液をスクリーン印刷、バーコータ等を用いて反射シート部材表面に均一な膜として形成する。蛍光体は反射シート部材に均一に、または必要に応じてパターン形成する。蛍光膜厚さは、１０〜２００μｍ程度が好ましい。蛍光膜形成後、８０〜１５０℃の温度で加熱して透明樹脂を固化させて蛍光膜を形成する。加熱温度、焼成プロファイルは、必要に応じて多段ステップとすることもある。蛍光膜作成時の蛍光体濃度、蛍光膜厚さは必要に応じて上記記載の値以外にも調整することが可能である。
【００３２】
また、拡散シートを配置する場合には、図１０および１１に示すように拡散シート表面に蛍光膜を形成したり、拡散シート内部に蛍光体を分散させる。使用する蛍光体は前記反射シートに塗布する蛍光体と同様である。蛍光体励起用ＬＥＤからの光は透明セラミック蛍光体の上下面で反射を繰り返し、透明セラミック蛍光体、反射シート塗布蛍光体、拡散シート塗布蛍光体を励起しながら進行し、一部の光線が導光体出射面側から白色光として放出される。
【００３３】
さらに、図１２に示すように、セラミック蛍光体とは別に導光体を設けることも可能である。図１２において、ＬＥＤ１３からの光は導光体１７の側面に入射し、導光体の下面から出射する。導光体の下面には透明セラミック蛍光体８が積層されており、この透明セラミック８を通過して、白色光が透明セラミック８の下面から出射する。
【００３４】
また、図１３に示すように透明セラミック蛍光体の両側から光を入射させるように蛍光体励起用ＬＥＤを配置したり、図１４，１５の構造のように蛍光体励起用ＬＥＤを複数設置したりすることも可能である。図１４および図１５において、透明セラミック蛍光体へのＬＥＤからの光の入射面および透明セラミック蛍光体の光の出射面を除いては、反射シート９によって覆われている。蛍光体励起用ＬＥＤに関しては青色ＬＥＤの他、近紫外線や紫外発光ＬＥＤなどを使えることは言うまでもない。
【００３５】
蛍光体として光散乱損失の少ない透明セラミック蛍光体を用いるため、従来の粒状蛍光体を用いる場合よりも高効率である。さらに高温になる蛍光体励起用ＬＥＤ光源と透明セラミック蛍光体とが近接する部分が少ないので、熱の影響の低減がはかれるため高発光効率を実現できる。
【００３６】
次に、本実施の形態に対応する実施例について説明する。
【実施例】
【００３７】
（比較例１）
ＬＥＤチップとしては、発光中心波長４５５ｎｍの青色ＬＥＤチップを、蛍光体として黄色蛍光体であるＹＡＧ：Ｃｅ（Ｙ３Ａｌ５Ｏ１２：Ｃｅ）を用いて図２の白色ＬＥＤを作製した。
【００３８】
平均粒径２０μｍのＹＡＧ：Ｃｅ蛍光体を用い、シリコーン樹脂内に蛍光体重量比率が１０〜４０ｗｔ％になるように混合した。この混合物を真空脱泡攪拌器を用いて２０００ｒｐｍ、４分間混合した。本混合物をディスペンサを用いて青色ＬＥＤチップの構成されたケース内にポッティングして塗布を行い、１５０℃、２ｈ加熱することにより蛍光膜を硬化させ、白色ＬＥＤを作製した。蛍光体重量比率を変化させ、白色光の平均演色評価数（Ｒａ）が６０〜８０の白色ＬＥＤを作成した。本白色ＬＥＤを点灯させて平均演色評価数（Ｒａ）と発光効率（ｌｍ／Ｗ）の測定を行った。
【００３９】
（比較例２）
比較例１において、黄色蛍光体であるＹＡＧ：Ｃｅ（Ｙ３Ａｌ５Ｏ１２：Ｃｅ）と赤色蛍光体であるＣＡＳＮ（ＣａＡｌＳｉＮ３：Ｅｕ）を混合したものを用い、実施例１に示した方法で白色ＬＥＤを作成した。
【００４０】
黄色蛍光体と赤色蛍光体の混合比率および蛍光体のシリコーン樹脂に対する重量比率を変化させ、白色光の平均演色評価数（Ｒａ）が７０〜９０の白色ＬＥＤを作成した。本白色ＬＥＤを点灯させて平均演色評価数（Ｒａ）と発光効率（ｌｍ／Ｗ）の測定を行った。
【００４１】
（比較例３）
公知の透明セラミック蛍光体製造方法を用いて、Ｙ３Ａｌ５Ｏ１２：Ｃｅ組成からなる透明セラミック蛍光体を作製した。この透明セラミック蛍光体をシリコーン樹脂をもちいて青色ＬＥＤチップ近傍に仮接着した後、１５０℃、２ｈ加熱することによりシリコーン樹脂を硬化させ、図３に示した構造の白色ＬＥＤを作製した
この際、Ｃｅ濃度の異なるＹ３Ａｌ５Ｏ１２：Ｃｅを作製し、白色光の平均演色評価数（Ｒａ）が６０〜８０の白色ＬＥＤを作成した。本白色ＬＥＤを点灯させて平均演色評価数（Ｒａ）と発光効率（ｌｍ／Ｗ）の測定を行った。
【００４２】
（比較例４）
比較例１において、ＬＥＤとして発光中心波長３６５ｎｍの紫外発光ＬＥＤチップを、蛍光体として黄色蛍光体であるＹＡＧ：Ｃｅ（Ｙ３Ａｌ５Ｏ１２：Ｃｅ）、赤色蛍光体であるＹ２Ｏ３：Ｅｕを用いて図２の白色ＬＥＤを作製した。
【００４３】
ＹＡＧ：Ｃｅ蛍光体としては平均粒径２０μｍの粒状蛍光体を、またＹ２Ｏ３：Ｅｕとしては平均粒子径１５μｍの粒状蛍光体を用いて混合し、この混合物をシリコーン樹脂内に蛍光体重量比率が１０〜４０ｗｔ％になるように混合した。この混合物を真空脱泡攪拌器を用いて２０００ｒｐｍ、４分間混合した。
【００４４】
本混合物をディスペンサを用いて青色ＬＥＤの構成されたケース内にポッティングして塗布を行い、１５０℃、２ｈ加熱することにより蛍光膜を硬化させ、白色ＬＥＤを作製した。蛍光体重量比率を変化させ、白色光の平均演色評価数（Ｒａ）が７０〜９０の白色ＬＥＤを作成した。本白色ＬＥＤを点灯させて平均演色評価数（Ｒａ）と発光効率（ｌｍ／Ｗ）の測定を行った。
【００４５】
（実施例１）
以下の手順により図１６に示した白色ＬＥＤ照明装置を作製した。蛍光体励起用青色ＬＥＤとして、発光中心波長４５５ｎｍのＬＥＤを用いた。公知の透明セラミック蛍光体製造方法を用いて、透明セラミック蛍光体（Ｙ３−ｘＡｌ５Ｏ１２：Ｃｅｘ（０．００００５≦ｘ≦０．１））１９を作製し、シリコーン樹脂を用いて蛍光体励起用ＬＥＤと透明セラミック蛍光体との加熱接着を行った。さらに透明セラミック蛍光体の青色ＬＥＤ接着面および白色光放射面以外の面を白色ＰＥＴ反射シート２０で覆うことで白色ＬＥＤ照明装置とした。透明セラミック蛍光体１９において、蛍光体励起ＬＥＤ光の入射面の面積（ＳＥ）に対して、白色光出射面の面積（ＳＷ）がＳＷ／ＳＥ＝５とした。
【００４６】
比較例１および３と同じ投入電力により本白色ＬＥＤ照明装置を点灯させて白色発光の平均演色評価数（Ｒａ）と発光効率（ｌｍ／Ｗ）の測定を行った。ＹＡＧ：Ｃｅ蛍光体のＣｅ濃度を調整することで比較例１と同じ発光スペクトル（同じＲａ）になるように調整した。一例としてＲａ＝７０の際の発光スペクトルを図１７に示した。同じＲａにおける発光効率を比較例１，３と比較した結果を図１８に示す。本発明の一例である実施例１により、発光効率の向上が実現できた。また、白色光は発光面内での発光強度は均一であり、ぎらぎら感のない質の良い発光であった。
【００４７】
（実施例２）
実施例１において、反射シート表面に赤色蛍光体ＣＡＳＮ（ＣａＡｌＳｉＮ３：Ｅｕ）を塗布したものを用いて、白色ＬＥＤ光源を作製した。平均粒径１５μｍのＣＡＳＮ蛍光体を用い、シリコーン樹脂内に蛍光体重量比率が１０〜４０ｗｔ％になるように混合した。この混合物を真空脱泡攪拌器を用いて２０００ｒｐｍ、４分間混合した。本混合物をスクリーン印刷機を用いて、反射シート２０（白色ＰＥＴフィルム）上に印刷塗布を行い、１０〜５０μｍ厚さの蛍光膜を形成し、１５０℃、２ｈ加熱することにより蛍光膜を硬化させた。この蛍光膜塗布反射シートを用いて図１６の構造とし、白色ＬＥＤ照明構造を作製した。黄色蛍光体におけるＣｅ濃度や赤色蛍光体のシリコーン樹脂に対する重量比率や膜厚を変化させ、白色光の平均演色評価数（Ｒａ）が７０〜９０の白色ＬＥＤ照明装置を作成した。
【００４８】
白色ＬＥＤ照明装置を点灯させて平均演色評価数（Ｒａ）と発光効率（ｌｍ／Ｗ）の測定を行った。ＹＡＧ：Ｃｅ蛍光体のＣｅ濃度およびＣＡＳＮ蛍光体のシリコーン樹脂に対する濃度、ＣＡＳＮ蛍光体膜の膜厚を調整することで比較例１と同じ発光スペクトル（同じＲａ）になるように調整した。一例としてＲａ＝８０の際の発光スペクトルを図１９に示した。同じＲａにおける発光効率を比較例２と比較した結果を図２０に示す。本発明の一例である本実施例により、発光効率の向上が実現できた。白色光は発光面内の発光強度は均一であり、ぎらぎら感のない発光であった。
【００４９】
（実施例３）
以下の手順により図１６に示した白色ＬＥＤ光源を作製した。蛍光体励起用青色ＬＥＤ１８として、発光中心波長  ３６５ｎｍのＬＥＤを用いた。公知の透明セラミック蛍光体製造方法を用いて、透明セラミック蛍光体（Ｙ３−ｘＯ３：Ｅｕｘ（０．００００５≦ｘ≦０．１）１９を作製し、透明セラミック蛍光体１９の一つの面に前記ＬＥＤ１８を透明シリコーン樹脂を用いて加熱接着を行った。
【００５０】
次に、黄色蛍光体である平均粒径２０μｍのＹＡＧ：Ｃｅ蛍光体を用い、シリコーン樹脂内に蛍光体重量比率が１０〜４０ｗｔ％になるように混合した。この混合物を真空脱泡攪拌器を用いて２０００ｒｐｍ、４分間混合した。本混合物をスクリーン印刷機を用いて、反射シート（白色ＰＥＴフィルム）２０上に印刷塗布を行い、１０〜５０μｍ厚さの蛍光膜を形成し、１５０℃、２ｈ加熱することにより蛍光膜を硬化させた。
【００５１】
透明セラミック蛍光体１９のＬＥＤ１８との接着面および白色光放射面以外の面を蛍光体塗布反射シートで覆うことで図１６の構造とし、白色ＬＥＤ照明構造を作製した。透明セラミック蛍光体１９での赤色蛍光体におけるＥｕ濃度や黄色蛍光体のシリコーン樹脂に対する重量比率や膜厚を変化させ、白色光の平均演色評価数（Ｒａ）が７０〜９０の白色ＬＥＤ照明装置を作成した。透明セラミック蛍光体において、蛍光体励起ＬＥＤ光の入射面の面積（ＳＥ）に対して、白色光出射面の面積（ＳＷ）がＳＷ／ＳＥ＝１０とした。
【００５２】
本白色ＬＥＤ照明装置を点灯させて平均演色評価数（Ｒａ）と発光効率（ｌｍ／Ｗ）の測定を行った。Ｙ２Ｏ３：Ｅｕ蛍光体のＥｕ濃度およびＹＡＧ蛍光体のシリコーン樹脂に対する濃度、ＹＡＧ蛍光体膜の膜厚を調整することで比較例４と同じ発光スペクトル（同じＲａ）になるように調整した。同じＲａにおける発光効率を比較例４と比較した結果を図２１に示す。本発明の一例である本実施例により、発光効率の向上が実現できた。
【００５３】
（実施例４）
実施例１で用いたＹＡＧ：Ｃｅ透明セラミック蛍光体１９と導光体２０を重ね合わせたものを用いて、図２２の構造の白色ＬＥＤ照明装置を作成した。図２２において、青色ＬＥＤ１８からの光は導光体１７の側面に入射し、導光体１７の下面から透明セラミック蛍光体１９に入射し、透明セラミック蛍光体１９の下面から白色光が出射する。図２２において、反射シートには、白色ＰＥＴ反射シート２０を用いた。
【００５４】
比較例１および３と同じ投入電力によりＬＥＤを点灯させて白色発光の平均演色評価数（Ｒａ）と発光効率（ｌｍ／Ｗ）の測定を行った。本実施例４の発光効率は実施例１とほぼ同等の発光効率が得られ、比較例１および３と比べて発光効率向上が得られた。
【００５５】
以上、本発明者によってなされた発明を実施の形態および実施例に基づき具体的に説明したが、本発明は前記実施の形態および実施例に限定されるものではなく、その要旨を逸脱しない範囲で種々変更可能であることはいうまでもない。
【産業上の利用可能性】
【００５６】
本発明の発光素子は、信号灯、ディスプレイ装置のバックライト、および各種照明として広く適用することができる。
【符号の説明】
【００５７】
１  青色ＬＥＤチップ
２  ワイヤ
３  リードフレーム
４  ケース
５  封止樹脂
６  蛍光体粒子
７  ヒートシンク
８  透明セラミック蛍光体
９  反射シート
１０  導光体
１１  白色ＬＥＤ
１２  拡散シート
１３  蛍光体励起用ＬＥＤ
１４  蛍光体塗布反射シート
１５  蛍光膜
１６  蛍光体塗布拡散シート
１７  導光体
１８  青色ＬＥＤ
１９  ＹＡＧ：Ｃｅ  透明セラミック蛍光体
２０  白色ＰＥＴ反射シート
【図１】
2013239318.tif 000003
【図２】
2013239318.tif 000004
【図３】
2013239318.tif 000005
【図４】
2013239318.tif 000006
【図５】
2013239318.tif 000007
【図６】
2013239318.tif 000008
【図７】
2013239318.tif 000009
【図８】
2013239318.tif 000010
【図９】
2013239318.tif 000011
【図１０】
2013239318.tif 000012
【図１１】
2013239318.tif 000013
【図１２】
2013239318.tif 000014
【図１３】
2013239318.tif 000015
【図１４】
2013239318.tif 000016
【図１５】
2013239318.tif 000017
【図１６】
2013239318.tif 000018
【図１７】
2013239318.tif 000019
【図１８】
2013239318.tif 000020
【図１９】
2013239318.tif 000021
【図２０】
2013239318.tif 000022
【図２１】
2013239318.tif 000023
【図２２】
2013239318.tif 000024